(57)【要約】【課題】本発明は、ワープロ、コンピュータ、テレビ、車載用計器盤等の各種ディスプレイの表面に用いられる防眩フィルムの光学特性を向上させ、より見やすい表面画面とすることに向けられたものである。【解決手段】透明フィルムと、透明フィルム上に設けられた、全光線透過率８５％以上、ヘイズ度３．０〜３５％、６０度光沢度９０％以下の光学特性を有しかつ表面中心線平均粗さ０．０５〜０．２５μｍ、表面凹凸間ピッチが５〜１５０μｍの表面粗さである電離放射線硬化型樹脂層とからなるディスプレイ用防眩性フィルムに関するものである。【選択図】図１
2006154839.tif 000002
【特許請求の範囲】
【請求項１】
透明フィルムと、
前記透明フィルム上に設けられた、全光線透過率８５％以上、ヘイズ度３．０〜８．９％、６０度光沢度９０％以下の光学特性を有し、かつ、表面中心線平均粗さ０．０５〜０．６μｍ、表面凹凸間ピッチが５〜２００μｍの表面粗さである電離放射線硬化型樹脂層とからなる、ディスプレイ用防眩性フィルム。
【請求項２】
表面中心線平均粗さが０．０５〜０．４μｍの範囲にある、請求項１に記載の防眩性フィルム。
【請求項３】
表面中心線平均粗さが０．０５〜０．２５μｍの範囲にある、請求項１に記載の防眩性フィルム。
【請求項４】
前記電離放射線硬化型樹脂層の表面にさらに金属化合物からなる反射防止層が形成されてなる、請求項１に記載の防眩性フィルム。
【請求項５】
前記反射防止層が、Ａｌ２０３、ＺｎＯ２およびＭｇＦ２の少なくとも１種からなる、請求項４に記載の防眩性フィルム。
【請求項６】
表面に凹凸形状を設けることによりマット化してなる賦型フィルム基材を用いて得られた、請求項１に記載の防眩性フィルム。
【請求項７】
表面に凹凸形状を設けることによりマット化してなる賦型フィルム基材の凹凸面に所望により樹脂を塗布することにより、所望の凹凸形状が形成されてなる賦型フィルムを用意し、この賦型フィルムを用いて、基材フィルム上に形成した電離放射線硬化性樹脂層に凹凸形状を賦型することにより得られた、請求項１に記載の防眩性フィルム。
【請求項８】
請求項１に記載の防眩性フィルムを得るに当たり、表面に凹凸形状を設けることによりマット化してなる賦型フィルム基材の凹凸面に所望により樹脂を塗布することにより、所望の凹凸形状が形成されてなる賦型フィルムを得て、
このようにして得られた賦型フィルムと、基材フィルム上に電離放射線硬化性樹脂を塗布形成したものとを、該電離放射線硬化型樹脂塗布面と賦型フィルムの凹凸面とが接するように積層し、さらに
該積層物の賦型フィルム側もしくは基材フィルム側から電離放射線を照射して電離放射線硬化性樹脂を硬化させ、さらに
前記積層物から前記賦型フィルムを剥離すること、
からなる、防眩性フィルムの製造方法。
【請求項９】
前記樹脂を塗布した賦型フィルムが、マット化フィルムに透明樹脂または粒径０．５〜１０μｍの微粒子を添加した樹脂をコーティングして凹凸形状を形成した賦型フィルムであり、電離放射線硬化性樹脂が紫外線硬化型樹脂であり、電離放射線が紫外線である、請求項７に記載の方法。
【請求項１０】
前記賦型フィルムの表面粗さが中心線平均粗さ（Ｒａ）で、０．１〜１０μｍである、請求項８に記載の方法。
【請求項１１】
請求項７に記載の方法において、賦型フィルムを剥離後に、再度電離放射線を照射して電離放射線硬化性樹脂を硬化させる工程を含む、請求項８に記載の方法。
【請求項１２】
前記電離放射線硬化性樹脂層が、有機ビーズまたは無機ビーズを含有する、請求項１に記載の防眩性フィルム。
【請求項１３】
前記電子放射線硬化性樹脂層が、屈折率１．４０〜１．６０の樹脂ビーズを含有する、請求項１に記載の防眩性フィルム。
【請求項１４】
透明基板上に、有機ビーズまたは無機ビーズ、好ましくは屈折率１．４０〜１．６０の樹脂ビーズと、電離放射線硬化型樹脂組成物から本質的になる塗料組成物を塗工し、
前記塗料組成物の未硬化の塗膜上に電離放射線を照射して前記塗料組成物の塗膜を硬化させる、請求項１に記載の防眩性フィルムが形成されてなる透明保護基板の製造方法。
【請求項１５】
塗料組成物に更に樹脂ビーズ沈降防止剤として粒径０．５μｍ以下のシリカビーズを樹脂１００重量部に対して０．１重量部未満含有させた、請求項１４に記載の方法。
【請求項１６】
塗料組成物が、樹脂１００重量部に対し溶剤乾燥型樹脂を１０重量部以上１００重量部以下含む、請求項１４に記載の方法。
【請求項１７】
電離放射線硬化型樹脂組成物がポリエステルアクリレート及びポリウレタンアクリレートから本質的になる、請求項１４に記載の方法。
【請求項１８】
請求項１４により得られた透明保護基板を偏光素子にラミネートしてなる、偏光板。
【請求項１９】
請求項１に記載の防眩性フィルムを具備してなる偏光板。
【請求項２０】
ＪＩＳＺＯ２０８に規定する防湿包装材料透湿度試験法によって５００９／ｍ２・２４ｈｒｓ以下の透湿度の透明シートを更に具備する、請求項１９に記載の偏光板。
【請求項２１】
透明シートが、セルロストリアセテートからなる、請求項２０に記載の偏光板。
【請求項２２】
基材フィルム上に有機または無機ビーズ、好ましくは屈折率１．４０〜１．６０の樹脂ビーズを含有する電離放射線硬化型樹脂組成物を塗布形成してなる該塗布面を、表面に凹凸形状を設けることによりマット化してなる賦型フィルムによって賦型化することによって得られる、請求項１に記載の防眩性フィルム。
【請求項２３】
表面に凹凸形状を設けることによりマット化してなる賦型フィルムを用意し、
基材フィルム上に有機または無機ビーズ、好ましくは屈折率１．４０〜１．６０の樹脂ビーズを含有する電離放射線硬化型樹脂組成物を塗布形成してなる該塗布面と前記賦型フィルムの凹凸面とが接するように重ね合わせて積層物を形成し、
該積層物の賦型フィルム側もしくは基材フィルム側から電離放射線を照射して電離放射線硬化性樹脂を硬化させ、さらに
前記積層物から前記賦型フィルムを剥離すること、
からなる、防眩性フィルムの製造方法。
【発明の詳細な説明】
【技術分野】
【０００１】
本発明は、ワープロ、コンピュータ、テレビ、車載用計器盤等の各種ディスプレイ等、液晶ディスプレイ、ＣＲＴディスプレイ等画面後方に光源があるタイプの、特に高精細ディスプレイの表面に用いられる耐擦傷性防眩性フィルムに関するものである。
【背景技術】
【０００２】
ディスプレイの表面に使用するフィルムとしては、ディスプレイの最外面に位置するため、直接手で触れられたり、合成洗剤をはじめ、種々の薬品で拭かれたり、また日光に曝されることもあるので、基材フィルムに、耐擦傷性、耐薬品性、耐候性等を付与するために特定のコーディングが施される。更に、ディスプレイに表示された画面を見易くするために、防眩性をはじめその他の要求性能を充たすべく、次のような各種の、加工ないし処理が行われている。
【０００３】
例えば、特開昭５９−１５１１１０号に開示されているように、表面に凹凸形状を形成したりハードコートにマット剤を混入することによって防眩効果を付与することが知られている。これらの方法では、ヘイズ度を上げることによって、６０度光沢度を低下させることができるが、逆にこの方法では全光線透過率や画面解像度が低下することがある。
【０００４】
また、ＴＥＴ用カラーディスプレイに使用するため、高精度、高ヘイズ、低グロスの防眩効果を付与することを目的として、防眩性フィルム中に微粉末の光拡散剤を多量に添加する方法が提案されている。しかしながら、光拡散剤の添加量が増大すると、コーティング適性の低下を招き、このためコート面にスジが発生し、歩留まりが低下するという問題がある。さらに、このような防眩性フィルムを偏光板に適用した場合にあっては、偏光板の品質が低下するという問題もある。
【特許文献１】特開昭５９−１５１１１０号
【発明の開示】
【０００５】
本発明は、ディスプレイ面の画像を見る場合に、眩しさを感ずることなく、表示された文字、その他の画像の解像度がよく、コントラストもはっきりとした状態となるような、防眩性フィルムを提供することを目的としている。
【０００６】
上記の目的を達成するために、本発明による防眩性フィルムは、透明フィルムと、前記透明フィルム上に設けられた、全光線透過率８５％以上、ヘイズ度３．０〜３５％、６０度光沢度９０％以下の光学特性を有し、かつ、表面中心線平均粗さ０．０５〜０．６μｍ、表面凹凸間ピッチが５〜２００μｍの表面粗さである電離放射線硬化型樹脂層とからなることを特徴としている。
【発明を実施するための最良の形態】
【０００７】
本発明による防眩性フィルムは、透明フィルムと、前記透明フィルム上に設けられた、全光線透過率８５％以上、ヘイズ度３．０〜３５％、６０度光沢度９０％以下の光学特性を有し、かつ、表面中心線平均粗さ０．０５〜０．６μｍ、表面凹凸間ピッチが５〜２００μｍの表面粗さである電離放射線硬化型樹脂層とからなることを特徴としている。
【０００８】
全光線透過率は、高ければ高い程ディスプレイは明るくなり良好であるが、本発明においては、８５％以上であれば、実用上、問題なく使用できることを見出した。
【０００９】
ヘイズ度は３．０〜３５％の範囲にあることが良好な画面を得るために必要である。ヘイズ度が前記範囲の上限値を超えると、ディスプレイ画面は白っぽく見え、反対に下限値未満では光沢度が上昇し、防眩効果はいきおい低下する。
【００１０】
６０度光沢度は、外部から画面に入射する光の反射によって定義される値であり、この値が９０％を超えると、眩しさが増大し、本発明の目的に合致しないものとなる。
【００１１】
なお、前記表面凹凸間ピッチ及び表面粗さの数値範囲は、上記全光線透過率、ヘイズ度及び６０度光沢度の適性物性を得るための本発明における必要条件となるものである。
【００１２】
なお、上記の６０度光沢度は、ＪＩＳ  Ｚ８７４１に規定された方法に基づいて測定することができ、第２図に示すように、凹凸表面２に入射角６０度で光Ｐ0 をあて、反射した光Ｐ1 の受光率を％で表した値である。一方、全光線透過率は、ＪＩＳ  Ｋ６７１４に規定された方法に基づいて測定することができ、第２図に示すように、反射した光Ｑ0 に対して透過した光Ｑ1 の受光率を％で表した値である。
【００１３】
また、本発明においては、特に高精細用ディスプレイに好適な防眩性フィルムとしては、上記表面特性の内、表面中心平均粗さを０．０５〜０．４μｍの範囲に制御することが好ましく、さらに好ましくは、０．０５〜０．２５の範囲である。ここで、「高精細」とは、単位面積当りの画素数が増加したもの、たとえば、対角２６ｃｍパネルにおいて、６４０×４８０画素がさらに８００×６００画素に増加したものをいう。
【００１４】
透明フィルムとしては、例えば、偏光板用には、主にＴＡＣ（トリアセチルセルロースフィルム）であって厚さ８０μｍ程度のものが多く使用されるが、その他公知の透明プラスチックフィルムから適宜選択して用いることができる。前記透明プラスチックフィルムとしては、次のようなものがある。ポリエステルフィルム、ポリエチレンフィルム、ポリプロピレンフィルム、ポリ塩化ビニールフィルム、アセチルセルロースブチレートフィルム、ポリスチレンフィルム、ポリカーボネートフィルム、ポリメチルペンテンフィルム、ポリスルフォンフィルム等である。
【００１５】
ハードコート層を形成するための、樹脂としては、多く使われているのは、アクリルウレタン系の電離放射線硬化型樹脂等であり、ＵＶ・ＥＢで硬化する性質のある樹脂であって、ＴＡＣと接着し、耐久性のあるものを選定する。
【００１６】
高Ｈａｚｅの反射防止フィルムを製造しようとする場合に用いる光拡散剤としては、０．５〜５μｍのシリカビーズやアクリルビーズが主に使用される。光拡散剤を全く含まない透明樹脂であると、全てを光拡散剤により光学機能を与えるものが、白っぽく見えるのに比し、逆に光のギラギラの生じる場合もあり、これを防ぐため、コーティング適性を失わない程度に光拡散剤を混入することが望ましい。また、光拡散剤を電離放射線硬化型樹脂に混練するに際し、該光拡散剤を有機樹脂中で練ることにより光拡散剤表面をコーティング処理して、透明性確保と、濡れ適性の確保を行う。
【００１７】
前記有機コーティング処理された光拡散剤を、前記電離放射線硬化型樹脂中に、分散させるが、その含有量は、前記電離放射線硬化型樹脂１２０部に対し、前記光拡散剤を１０重量部以下が良い。
【００１８】
更に、この光拡散剤として、良好な性質を示すのは、その粒度を、限定することも有効であり、有機コーティング処理されたシリカビーズで、その粒度が、０．５〜５μｍのものが、優れた効果を示した。
【００１９】
本発明において、用いられる電離放射線硬化型樹脂は、いわゆる、ＵＶ・ＥＢ等といわれる電離放射線により硬化する樹脂であれば、特に限定されるものではない。光増感剤と共に使用される紫外線硬化型樹脂としては、紫外線硬化型アクリルウレタン系樹脂、紫外線硬化型ポリエステルアクリレート系樹脂、紫外線硬化型エポキシアクリレート系樹脂等である。
【００２０】
例えば、紫外線硬化型アクリルウレタン系樹脂は、ポリエステルポリオールにイソシアネートモノマーあるいはプレポリマーを反応させ、得られた生成物に、水酸基を有するアクリレート又はメタクリレート系のモノマーを反応させることによって得られる。光重合開始剤としては、ベンゾフェノン誘導体、アセトフェノン誘導体、アントラキノン誘導体等を単独で、あるいは併用して用いることができる。
【００２１】
この電離放射線硬化型樹脂には、更に皮膜形成を、より良くさせる成分例えばアクリル系樹脂等を適宜選択配合することがある。その他、粘度調整剤、溶剤等を配合し、コート液とする。
【００２２】
上述したような、電離放射線硬化型樹脂を主成分とする液組成物を、基材フィルム上に、製膜するための、電離放射線硬化型樹脂のコーティング手段としては、ロールコート、リバースコート、グラビアコート、スロットオリフィスコート等の一般的な塗工方法により、実施できる。
【００２３】
コート量は、溶媒を除去した後の塗布量で、１〜２０ｇ／ｍ2 、好ましくは５〜１５ｇ／ｍ2 である。
【００２４】
次に、本発明の工程について述べる。前記透明フィルムに電離放射線硬化型樹脂を主成分とする前記コート液を、塗工し、溶剤を乾燥後、柔軟性を有し、かつ少なくとも、その片面に微細な凹凸をもつ賦型フィルムを、前記乾燥したコート面に、凹凸面を重ね合わせて、透明フィルムを通して、又は賦型フィルムを通して、紫外線を照射し、前記電離放射線硬化型樹脂を硬化させた後、この賦型フィルムを剥離し、凹凸をコート層表面に転移させる。
【００２５】
上記のコート液は、前記賦型フィルムの凹凸面に塗工してもよく、前記同様コート液の溶剤を乾燥後に、透明フィルムを重ね合わせ、以下紫外線硬化、賦型フィルムの剥離は、前記と同じ手順で行う。
【００２６】
かくして得られたフィルムは、耐擦傷性防眩フィルムとしての性能は、次のような物性値の範囲内となり、実用上、極めて有用なものである。
【００２７】
また、本発明においては、電離放射線硬化型樹脂層の表面にさらに金属化合物からなる反射防止層を形成することによって防眩性フィルムの光学特性を一層すぐれたものにすることもできる。このような反射防止層としては、たとえば、Ａｌ２Ｏ３、ＺｎＯ２およびＭｇＦ２などの金属化合物の蒸着層が用いられ得る。たとえば、Ａｌ２Ｏ３約１４００オングストローム、ＺｎＯ２約２８００オングストローム、ＭｇＦ２１４００オングストロームの蒸着層を順次設けることにより反射防止層を設けることもできる。
【００２８】
賦型フィルムの利用
次に、上記の本発明を得るに際して、フィルム表面を所望状態にするための他の実施態様について説明する。
【００２９】
すなわち、この態様においては、賦型フィルムに樹脂を一層コーティングすることにより賦型フィルムの表面を所望の凹凸形状とし、これにより、ヘイズやグロスが低く、防眩効果の高い耐擦傷性、耐薬品性に優れた防眩フィルムを得ることができる。
【００３０】
すなわち、この方法においては、フィルム表面に凹凸形状を設けたマット化フィルムに樹脂を塗布し、フィルム表面を所望の凹凸形状に改良した賦型フィルムとし、該賦型フィルムを用いて、基材フィルムに形成した電離放射線硬化性樹脂層に凹凸形状を賦型し、基材フィルム表面に凹凸形状を形成するものである。
【００３１】
さらに別の態様においては、フィルム表面に凹凸形状を設けたマット化フィルムに、樹脂を塗布してフィルム表面を所望の凹凸形状に改良した後、該賦型フィルムを電離放射線硬化性樹脂を塗布した基材フィルムの電離放射線硬化型樹脂塗布面に積層し、該積層フィルムの賦型シート側或いは基材側から電離放射線を照射して電離放射線硬化性樹脂を硬化させた後、賦型フィルムを剥離して所定の防眩性フィルムを得ることができる。
【００３２】
次に、上記製造方法において、前記樹脂を塗布した賦型フィルムが、マット化フィルムに透明樹脂又は粒径０．５〜１０μｍの微粒子を添加した樹脂をコーティングして凹凸形状を形成した賦型フィルムであり、電離放射線硬化性樹脂が紫外線硬化型樹脂であり、電離放射線が紫外線であってもよい。
【００３３】
更に、前記賦型フィルムの表面粗度は中心線平均粗さ（Ｒａ）で、０．１〜１０μｍであることが好ましい。
【００３４】
そして、上記の製造方法において、賦型フィルムを剥離後に、再度電離放射線を照射して電離放射線硬化性樹脂を硬化させて、耐擦傷性や耐薬品性を高めた防眩性フィルムとすることができる。
【００３５】
上記の方法によれば、マット化した賦型フィルム基材に樹脂を一層コーティングすることにより賦型フィルムの表面を所望の凹凸形状とすることができ、そのため、ヘイズやグロスが低く、防眩効果の高い耐擦傷性、耐薬品性に優れた防眩フィルムを製造することができる。
【００３６】
図３は賦型フィルムを使用して製造された防眩フィルムの一例を示す模式断面図である。
【００３７】
図４Ａはマット化した賦型フィルム基材の断面図であり、図４Ｂはマット化した賦型フィルム基材にコーティング樹脂層を設けた賦型フィルムの断面図である。
【００３８】
図５Ａ〜５Ｄはコーティング樹脂層を設けた賦型フィルムを用いて防眩性フィルムを製造するときの説明図である。
【００３９】
図６Ａはマット化した賦型フィルム基材に微細シリカを添加した樹脂をコーティングして作製した賦型フィルムの断面図であり、図６Ｂは図６Ａの賦型フィルムを用いて作製した防眩フィルムの断面図である。
【００４０】
以下、本発明の防眩フィルムを製造する場合の一例を示す。  
先ず、図４Ａに示すように、ポリエチレンテレフタレート（以下ＰＥＴとする）フィルム等の寸法安定性のよいフィルムを用いて、これにエンボス加工、サンドブラスト法等により凹凸形状を形成して、マット化した賦型フィルム基材を作る。
【００４１】
次に、図４Ｂに示すように、賦型フィルム基材１１の凹凸形状の形成面に、熱硬化性樹脂又は電離放射線硬化性樹脂をコーティングして、コーティング樹脂層１２を形成し、凹凸形状の粗さを調整して、所望の表面粗さを有する賦型フィルム２０を得る。
【００４２】
前記賦型フィルムを使用して防眩フィルムを作る場合、防眩フィルムの基材１４として、トリアセチルセルロースフィルム等の透明で耐熱性があり寸法安定性のよいフィルムを用いて、この賦型フィルム基材１４に電離放射線硬化性樹脂をコーティングして、図５Ｂに示すように、硬化前の電離放射線硬化性樹脂層１３ａを形成する。次に、前記フィルムの硬化前の電離放射線硬化性樹脂層１３ａの上に、前記賦型フィルム２０の凹凸形状面を重ね合わせて図５Ｃのようにして、電離放射線硬化性樹脂層に凹凸形状を賦型する。前記積層シートの賦型フィルム側から電離放射線を照射して、電離放射線硬化性樹脂層を硬化させる。
【００４３】
電離放射線硬化性樹脂層が十分硬化後に、図５Ｂに示すように、積層シートから賦型フィルムを剥離して基材フィルムの表面に凹凸形状を設けた防眩フィルム１０を作製する。
【００４４】
なお、電離放射線硬化性樹脂を電離放射線で硬化する場合、賦型フィルムの反対側から電離放射線を照射して硬化させることもできる。
【００４５】
また、電離放射線として、紫外線を用いる場合、賦型フィルム側から紫外線を照射して、紫外線硬化型樹脂を硬化させた後、賦型フィルムを剥離して再度紫外線を照射して架橋密度を高め、耐溶剤性、耐擦傷性を向上させた防眩フィルムとする場合もある。
【００４６】
また、賦型フィルムを作る際に、マット化した賦型フィルム基材に、粒径０．５〜１０μｍの微粒子を添加した樹脂をコーティングし、図６Ａに示すような賦型フィルムを作製し、これを用いて防眩フィルムを作製し、図６Ｂに示すような防眩効果の高い防眩フィルムを得ることができる。
【００４７】
上記賦型フィルムに使用される基材フィルムは寸法安定性、耐熱性を有し、電離放射線を透過するものであればよい。電離放射線として高圧水銀灯等の紫外線がよく使用されるので、基材フィルムとして透明なＰＥＴフィルムが好ましく用いられ得る。厚みは１０〜２００μｍのものが使用できるが、賦型フィルムの作製時及び再使用、コスト等の点を考慮すると厚みは２５μｍ程度が望ましい。しかし、電離放射線として、電子線を使用する場合は、電子線を透過するフィルムであればよく、必ずしも透明である必要はない。
【００４８】
賦型フィルムの凹凸形状の粗さを調整するためにコーティングされる樹脂としては、一般的には、熱硬化性樹脂や電離放射線硬化性樹脂が使用されるが、防眩フィルムの表面に塗布される電離放射線硬化型樹脂により、軟化したり、膨潤したりせずに、電離放射線硬化性樹脂層に所定の凹凸形状を賦型できるものであれば使用でき、特に限定するものではない。熱可塑性樹脂でも、電離放射線硬化性樹脂の種類との組み合わせにより使用可能である。
【００４９】
賦型フィルムにコーティングする熱硬化性樹脂としては、フェノール樹脂、尿素樹脂、ジアリルフタレート樹脂、メラミン樹脂、グアナミン樹脂、不飽和ポリエステル樹脂、ポリウレタン樹脂、エポキシ樹脂、アミノアルギッド樹脂、メラミン−尿素共縮合樹脂、珪素樹脂、ポリシロキサン樹脂、酢酸プロピオン酸セルロース等があり、必要に応じて添加剤として、架橋剤、重合開始剤等の硬化剤、重合促進剤、溶剤、粘度調整剤、体質顔料等を添加する。
【００５０】
前記硬化剤として通常、イソシアネートは不飽和ポリエステル系樹脂またはポリウレタン系樹脂に使用され、メチルエチルケトンパーオキサイド等の過酸化物及びアゾイソブチロニトリル等のラジカル開始剤は不飽和ポリエステルによく使用される。更に、硬化剤としてのイソシアネートは、２価以上の脂肪族又は芳香族イソシアネートが使用できる。
【００５１】
また、コーティング樹脂として電離放射線硬化性樹脂も使用されるが、電離放射線硬化性樹脂は防眩フィルム作製にも使用されるので、防眩性フィルムの項で詳しく述べる。
【００５２】
防眩性フィルムに使用される基材フィルムは透明で寸法安定性、耐熱性を有し、電離放射線を透過するものであればよい。ＬＣＤ、ＣＲＴ、ＬＥＤ等の表示装置に使用される場合は、トリアセチルセルロースフィルムが多く用いられる。
【００５３】
基材フィルムに塗布した電離放射線硬化性樹脂を硬化させる場合、電離放射線として高圧水銀灯等の紫外線がよく使用されるので、通常、紫外線を透過するフィルムが使用されるが、電離放射線硬化性樹脂層を賦型フィルム側だけから紫外線を照射して硬化させる場合は、必ずしも紫外線を透過する必要はない。
【００５４】
厚みは１０〜２００μｍのものが使用できるが、作業性、コスト等の点を考慮すると８０μｍ程度が望ましい。
【００５５】
防眩フィルムの表面に凹凸形状を形成する電離放射線硬化性樹脂としては、通常、紫外線硬化性樹脂や電子線硬化性樹脂が使用される。
【００５６】
電離放射線硬化性樹脂としては、分子中に（メタ）アクリロイル基、（メタ）アクリロイルオキシ基（（メタ）アクリロイルとは、アクリロイル又はメタアクリロイルの意味で用い、以下（メタ）は同様の意味とする）等の重合性不飽和結合、又はエポキシ基を有するプレポリマー、オリゴマー、及び／または単量体を適宜混合した組成物が用いられる。
【００５７】
これらのプレポリマー、オリゴマーとしては、ウレタン（メタ）アクリレート、ポリエステル（メタ）アクリレート、エポキシ（メタ）アクリレート等のアクリレート、シロキサン等の珪素樹脂、不飽和ポリエステル、エポキシ等が挙げられる。
【００５８】
単量体の例としては、スチレン、α‐メチルスチレン等のスチレン系単量体、（メタ）アクリル酸メチル、（メタ）アクリル酸‐２‐エチルヘキシル、ペンタエリスリトール（メタ）アクリレート、ジペンタエリスリトールヘキサ（メタ）アクリレート、ジペンタエリスリトールペンタ（メタ）アクリレート、トリメチロールプロパントリ（メタ）アクリレート、及び／又は、分子中に２個以上のチオール基を有するポリオール化合物、例えば、トリメチロールプロパントリチオグリコレート、トリメチロールプロパントリチオプロピレート、ペンタエリスリトールテトラチオグリコール等がある。
【００５９】
以上の化合物を必要に応じ、１種もしくは２種以上混合して用いるが、樹脂組成物に通常の塗工適性を付与するために、前記プレポリマー又はオリゴマーを５重量％以上、前記単量体及び／又はポリチオールを９５重量％以下とすることが好ましい。
【００６０】
単量体の選定に際して、硬化物の可撓性が要求される場合は、塗工適性上支障のない範囲で、単量体の量を少なめにしたり、１官能又は２官能アクリレート単量体を用い比較的低架橋密度の構造とする。
【００６１】
また、硬化物の耐熱性、硬度、耐溶剤性等を要求される場合には、塗工適性上支障のない範囲で単量体の量を多めにしたり、３官能以上のアクリレート系単量体を用い高架橋密度の構造とするのが好ましい。
【００６２】
１、２官能単量体と３官能以上の単量体を混合し、塗工適性と硬化物の物性とを調整することもできる。
【００６３】
以上のような１官能アクリレート系単量体としては、２‐ヒドロキシアクリレート、２‐ヘキシルアクリレート、フェノキシエチルアクリレート等が挙げられる。
【００６４】
２官能アクリレート系単量体としては、エチレングリコールジアクリレート、１，６‐ヘキサンジオールジアクリレート等、３官能アクリレート系単量体としては、トリメチロールプロパントリアクリレート、ペンタエリスリトールテトラアクリレート、ペンタエリスリトールトリアクリレート、ジペンタエリスリトールヘキサアクリレート等が挙げられる。
【００６５】
電離放射線硬化性樹脂を紫外線で硬化させる場合は、透明な樹脂を使用する必要がある。また、前記電離放射線硬化性樹脂組成物に光重合開始剤として、アセトフェノン類、ベンゾフェノン類、ミヒラーベンゾイルベンゾエート、α‐アミロキシムエステル、テトラメチルメウラムモノサルファイド、チオキサントン類、及び／又は光増感剤として、ｎ‐ブチルアミン、トリエチルアミン、トリ‐ｎ‐ブチルホスフィン等を混合して用いることもできる。
【００６６】
本発明においては、防眩フィルム基材に塗布された電離放射線硬化性樹脂を含む樹脂組成物を完全に硬化させる方法として、電離放射線照射を使用する。
【００６７】
基材上に形成された樹脂層の上に、賦型フィルムを重ね合わせて樹脂層に凹凸形状を賦型した後に、紫外線、電子線等の電離放射線を照射して樹脂層を完全に硬化する。
【００６８】
電離放射線として紫外線を使用する場合、賦型フィルムの上からの１回の照射では硬化が不十分のときは、賦型フィルムを剥離後、再度紫外線を照射して樹脂層を完全に硬化する。
【００６９】
電離放射線照射装置としては、通常、紫外線照射装置や電子線照射装置が使用される。
【００７０】
例えば、紫外線照射装置としては、超高圧水銀灯、高圧水銀灯、低圧水銀灯、カーボンアーク、ブラックライト、メタルハライドランプ等の光源が使用される。
【００７１】
電子線源としては、コックロフトワルト型、バンデグラフ型、共振変圧器型、絶縁コア変圧器型或いは直線型、ダイナミトロン型、高周波型等の各種電子線加速器を用い、１００〜１０００ＫｅＶ、好ましくは１００〜３００ＫｅＶのエネルギーを持つ電子を照射する。照射線量としては、通常、０．５〜３０ＫＧｙ（キログレイ）程度である。
【００７２】
防眩性フィルムを具備する透明保護基板および偏光板の製造
従来の防眩性を有する透明保護基板には、表面に無定形シリカを含む樹脂組成物からなる塗膜が設けられている。この無定形シリカは透明保護基板の表面に防眩性を付与するために、無定形シリカを添加した塗料が透明基板の表面に塗布されたものである。防眩性が付与されるためには、シリカが樹脂１００重量部に対し２重量部前後程度配合されているが、このような配合割合のシリカを含む塗膜だと透明性が落ちるばかりか、透明基板にトリアセテートフィルムを使用した場合では、シリカを含む塗膜に前記した接着性改善及び帯電防止の目的でケン化処理を行うと、得られたトリアセテートフィルムのヘイズ値を示す値が大きくなり、解像力、コントラスト、透明性の落ちたフィルムとなっていた。ここで、ヘイズ値は、拡散透過率／全光線透過率で表される値であり、透過した光のうち、拡散した割合を示すものである。
【００７３】
そこで、本実施態様においては、防眩性に優れると同時に透明性に優れ、さらに、解像度、コントラストが優れ、かつ表面硬度、耐溶剤性が良好な透明保護基板の製造方法、その製造方法で得られた透明保護基板、及びこの透明保護基板を用いた偏光板を提供する。
【００７４】
また、さらに本実施態様においては、透明基板として特にアセチルセルロース系フィルムを使用した場合に、ケン化処理してもヘイズ値、コントラスト及び透明性の低下しない透明保護基板の製造方法、その製造方法で得られた透明保護基板、及びこの透明保護基板を用いた偏光板を提供する。
【００７５】
本実施態様の好ましい態様においては、透明基板上に、屈折率１．４０〜１．６０の樹脂ビーズと、電離放射線硬化型樹脂組成物から本質的に構成される塗料組成物を塗工し、この塗料組成物の未硬化の塗膜上に電離放射線を照射して前記塗料組成物の塗膜を硬化させることによって防眩性フィルムを具備する透明保護基板を得ることができる。
【００７６】
前記透明基板には、トリアセチルセルロースフィルム、ジアセチルセルロースフィルム、アセテートブチレートセルロースフィルム、ポリエーテルサルホンフィルム、ポリアクリル系樹脂フィルム、ポリウレタン系樹脂フィルム、ポリエステルフィルム、ポリカーボネートフィルム、ポリスルホンフィルム、ポリエーテルフィルム、トリメチルペンテンフィルム、ポリエーテルケトンフィルム、（メタ）アクリロニトリルフィルム等が使用できるが、特に、トリアセチルセルロースフィルムが透明性に優れている点で好適に用いられる。
【００７７】
前記電離放射線硬化型樹脂組成物に用いられる皮膜形成成分は、好ましくは、アクリレート系の官能基を有するもの、例えば、比較的低分子量のポリエステル樹脂、ポリエーテル樹脂、アクリル樹脂、エポキシ樹脂、ウレタン樹脂、アルキッド樹脂、スピロアセタール樹脂、ポリブタジエン樹脂、ポリチオールポリエン樹脂、多価アルコール等の多官能化合物の（メタ）アクリレート等のオリゴマーまたはプレポリマーおよび反応性希釈剤としてエチル（メタ）アクリレート、エチルヘキシル（メタ）アクリレート、スチレン、メチルスチレン、Ｎ−ビニルピロリドン等の単官能モノマー並びに多官能モノマー、例えば、トリメチロールプロパントリ（メタ）アクリレート、ヘキサンジオール（メタ）アクリレート、トリプロピレングリコールジ（メタ）アクリレート、ジエチレングリコールジ（メタ）アクリレート、ペンタエリスリトールトリ（メタ）アクリレート、ジペンタエリスリトールヘキサ（メタ）アクリレート、１、６−ヘキサンジオールジ（メタ）アクリレート、ネオペンチルグリコールジ（メタ）アクリレート等を比較的多量に含有するものが使用できる。
【００７８】
特に好適には、ポリエステルアクリレートとポリウレタンアクリレートの混合物が用いられる。その理由は、ポリエステルアクリレートは塗膜が非常に硬くてハードコートを得るのに適しているが、ポリエステルアクリレート単独ではその塗膜は衝撃性が低く、脆くなるので、塗膜に耐衝撃性及び柔軟性を与えるためにポリウレタンアクリレートを併用する。ポリエステルアクリレート１００重量部に対するポリウレタンアクリレートの配合割合は３０重量部以下とする。この値を越えると塗膜が柔らかすぎてハード性がなくなってしまうからである。
【００７９】
さらに、上記の電離放射線硬化型樹脂組成物を紫外線硬化型樹脂組成物とするには、この中に光重合開始剤として、アセトフェノン類、ベンゾフェノン類、ミヒラーベンゾイルベンゾエート、α−アミロキシムエステル、テトラメチルチウラムモノサルファイド、チオキサントン類や、光増感剤としてｎ−ブチルアミン、トリエチルアミン、トリ−ｎ−ブチルホスフィン等を混合して用いることができる。特に本発明では、オリゴマーとしてウレタンアクリレート、モノマーとしてジペンタエリスリトールヘキサアクリレート等を混合するのが好ましい。
【００８０】
前記電離放射線硬化型樹脂組成物には、防眩性を付与するために屈折率１．４０〜１．６０の樹脂ビーズを混合することが好ましい。樹脂ビーズの屈折率をこのような値に限定する理由は、電離放射線硬化型樹脂の屈折率は通常１．４０〜１．５０であることから、電離放射線硬化型樹脂の屈折率にできるだけ近い屈折率を持つ樹脂ビーズを選択すると、塗膜の透明性が損なわれずに、しかも、防眩性を増すことができるからである。ところで、電離放射線硬化型樹脂の屈折率に近い屈折率を持つ樹脂ビーズを次に示す。
【００８１】
樹脂ビーズ名                                            屈折率
ＭＭＡ（ポリメタクリル酸メチルアクリレート）ビーズ    １．４９
ポリカーボネートビーズ                                １．５８
ポリスチレンビーズ                                    １．５０
ポリアクリルスチレンビーズ                            １．５７
ポリ塩化ビニルビーズ                                  １．５４
これらの樹脂ビーズの粒径は、３〜８μｍのものが好適に用いられ、樹脂１００重量部に対して２〜１０重量部、通常４重量部程度用いられる。
【００８２】
この塗料組成物にこのような樹脂ビーズを混入させると、塗料使用時には容器の底に沈澱した樹脂ビーズを攪拌して良く分散させる必要がある。このような不都合を無くすために、前記の塗料組成物に樹脂ビーズの沈降防止剤として粒径０．５μｍ以下、好ましくは０．１〜０．２５μｍのシリカビーズを含ませてもよい。なお、このシリカビーズは添加すればするほど有機フィラーの沈降防止に有効であるが、塗膜の透明性に悪影響を与える。したがって、樹脂１００重量部に対して、塗膜の透明性を損なわない程度に、しかも沈降防止することのできる範囲である０．１重量部未満程度が好ましい。
【００８３】
さらに、本発明で使用する防眩性を有するハードコート塗膜を形成するための塗料組成物には、塗膜の帯電の防止をする目的のために帯電防止剤を入れてもよい。この帯電防止剤には、金属フィラー、酸化すず、酸化インジウム等を用いることができる。
【００８４】
本発明で用いる防眩性フィルムを形成するための塗料組成物は、樹脂１００重量部に対し溶剤乾燥型樹脂を１０重量部以上１００重量部以下含ませてもよい。前記溶剤乾燥型樹脂には、主として熱可塑性樹脂が用いられる。特に、電離放射線硬化型樹脂組成物にポリエステルアクリレートとポリウレタンアクリレートの混合物を使用した場合には、使用する溶剤乾燥型樹脂にはポリメタクリル酸メチルアクリレートまたはポリメタクリル酸ブチルアクリレートまたは酢酸プロピオン酸セルロースが好適に使用される。
【００８５】
本発明において、電離放射線硬化型樹脂組成物に溶剤乾燥型樹脂を含ませる理由を次に説明する。本発明で使用する塗料を例えば、メタリングロールを有するロールコーター、例えば、スリットリバースコーターで透明基板に塗布する場合、溶剤乾燥型樹脂を前記のように電離放射線硬化型樹脂組成物から本質的に構成される塗料組成物に含ませると、ロールコーター時に塗膜不良が発生しないからである。
【００８６】
図７にスリットリバースコーティングの具体例を示す。この塗工装置においては、バックアップロール１０２に基材が移送されて、ノズル塗工装置１０１によって基材上に組成物が塗工される。塗工組成物は部分Ｂにおいて、メタリングロール１０３によって調整され、不要となった組成物はドクター１０４によって除かれる。
【００８７】
このような電離放射線硬化型樹脂組成物から本質的になる塗料組成物の硬化方法は通常の電離放射線硬化型樹脂組成物の硬化方法、即ち、電子線または紫外線の照射によって硬化することができる。例えば、電子線硬化の場合にはコックロフトワルトン型、バンデグラフ型、共振変圧型、絶縁コア変圧器型、直線型、ダイナミトロン型、高周波型等の各種電子線加速器から放出される５０〜１０００ＫｅＶ、好ましくは１００〜３００ＫｅＶのエネルギーを有する電子線等が使用され、紫外線硬化の場合には超高圧水銀灯、高圧水銀灯、低圧水銀灯、カーボンアーク、キセノンアーク、メタルハライドランプ等の光線から発する紫外線等が利用できる。
【００８８】
また、本発明は、上記のようにして製造された防眩性を有するハードコート塗膜を形成した透明保護基板に偏光素子をラミネートすることによって偏光板とする。この偏光素子には、よう素又は染料により染色し、延伸してなるポリビニルアルコールフィルム、ポリビニルホルマールフィルム、ポリビニルアセタールフィルム、エチレン−酢酸ビニル共重合体系ケン化フィルム等を用いることができる。このラミネート処理にあたって接着性を増すため及び静電防止のために、前記透明保護基板が例えば、トリアセチルセルロースフィルムである場合には、トリアセチルセルロースフィルムにケン化処理を行う。このケン化処理はトリアセチルセルロースフィルムにハードコートを施す前または後のどちらでもよい。
【００８９】
偏光板の製造例
次に、液晶セルの表面に設ける偏光板、特に、偏光板に用いるシートの透湿度を調整して、液晶セルの耐久性を向上させるための好ましい態様について説明する。
【００９０】
近年、ＬＣＤ、ＣＲＴ、プラズマディスプレーなどの表示体の進展はめざましく、特にＬＣＤは、その大型化、カラー化、高精細化の品質要求度が高くなり、耐久性に優れた偏光板が必要となってきた。高精細化されるＬＣＤの偏光板は、光透過度や他の材料との接着に優れたセルローストリアセテート・シート（以下ＴＡＣシートと記載する。）が用いられてきた。
【００９１】
従来から偏光板に用いられた透明シートは、光学的機能であるヘイズ、反射率、光線透過率、写像性に優れるＴＡＣシートを、更に防眩層は、透明シートとの接着性を考慮するとともに、耐擦傷性、耐摩擦性などを満たすものとして電離放射線硬化性樹脂をバインダーとするものを選択して使用されてきた。
【００９２】
従来の偏光板に用いられるＴＡＣシートは、光学的性質には優れたものがあるが、他のポリエステル等のプラスチックシートと比較して、耐湿性に劣る欠点があり、水分透過性が大きいものである。そのため、ＴＡＣシートを用いた偏光板は、シート自身が環境の水分により加水分解を起こして劣化したり、透過した水分により、ポリビニルアルコールよりなる偏光子の機能が低下したりする耐久性が劣るという問題点があった。
【００９３】
したがって、この態様においては、光学特性に優れたＴＡＣシートを偏光板に用いて耐湿性をもたせ、その加水分解を防ぐとともに、ポリビニルアルコールよりなる偏光子が、機能劣化を起こさない耐久性に優れた偏光板を提供する。
【００９４】
上記の目的を達成するために、この態様においては、２枚のシートの透明なシートの間に、偏光子を設けて構成する偏光板において、少なくとも１枚のシートが、ＪＩＳ  Ｚ０２０８に規定する、防湿包装材料透湿度試験法によって５００ｇ／ｍ2 ・２４ｈｒｓ．以下の透湿度のものからなる。
【００９５】
また、透明シートが、セルローストリアセテート・シートであり、そして、ハードコート層が、そして、該シート面に設けられた、ペンタエリスリトールトリアクリレートと重合開始剤とよりなるハードコート層の厚さが、３μｍ〜２０μｍである偏光板である。
【００９６】
本態様の防眩偏光板ＡＢは、図８に示すとおりの、透明シート２０１の少なくとも一方の面に、本発明による防眩性フィルム３ｂを設けた、防眩性シートＳＢの他の面にポリビニルアルコールよりなる偏光子２０２、及び透明シート２０１を順に積層して構成するものである。
【００９７】
そして、防眩性フィルム層２０３ｂを施した透明シートの透湿度は、５００ｇ／ｍ2 ・２４ｈｒｓ．（以下、透湿度は、単にｇ／ｍ2 と記載する）以下になるように構成したものである。
【００９８】
本態様に使用する透明シートは、延伸ポリエステルシート、ポリカーボネートシート、ポリメチルメタアクリレートシート、ポリ塩化ビニルシート、エチレン・酢酸ビニル共重合体けん化物のシート、ポリメチルペンテンシートなどがある。好ましくは、光学的機能であるヘイズ、反射率、光線透過率、写像性に優れ、且つ、シートの厚さにムラがない、精度がよいものであることが必要条件であり、キャスティング法で製造される８０μｍのＴＡＣシートが多く用いられる。
【００９９】
ポリビニルアルコールフィルムより構成される偏光子は、一軸延伸して一方向の分子配向による偏光性をもつ厚さ２０μｍの２枚のフィルムを積層したものである。そして、ＬＣＤ用液晶セルは、カラーフィルターを設けた液晶セルを２枚の透明電極付ガラス板の中間に封じ込み、それぞれの外面に粘着層を介して偏光板を積層して構成するものである。
【０１００】
そして、偏光板は、例えば図８に示すように、透明シート２０１と防眩ハードコート層２０３ｂを設けた防眩性シートＳＢとの中間に偏光子２０２を介在して構成するものである。
【０１０１】
透明シート２０１の面に設ける防眩ハードコート層２０３ｂのバインダーは、シートとの接着、耐擦傷性を考慮した電離放射線硬化性樹脂のなかから、取扱いが容易な紫外線硬化性樹脂をバインダーとして選定する。
【０１０２】
電離放射線硬化性樹脂は、分子中に重合性不飽和結合、又は、エポキシ基をもつプレポリマー、オリゴマー、及び／又は単量体を適宜に混合した組成物を用いる。
【０１０３】
これらの樹脂系は、ウレタンアクリレート、ウンレタメタアクリレート、ポリエステルアクリレート、ポリエステルメタアクリレート、エポキシアクリレート、エポキシメタアクリレート等のアクリレート、メタアクリレートやシロキサン等のけい素樹脂、ポリエステルエポキシ等がある。
【０１０４】
そして、プレポリマー、オリゴマーには、不飽和ジカルボン酸と多価アルコールとの縮合物等の不飽和ポリエステル類がある。
【０１０５】
単量体には、ペンタエリスリトールトリアクリレート、トリメチロールプロパントリアクレート、ペンタエリスリトールヘキサアクリレート等の多官能アクリレート系単量体や、スチレン、α−メチルスチレン、アクリル酸メチル、メタアクリル酸メチル、アクリルアミド、エチレングリコールジアクリレート、トリメチロールプロパントリチオグリコレート等が挙げられる。
【０１０６】
特に紫外線硬化をさせる場合は、電離放射線硬化性樹脂組成物に、光重合開始剤である、アセトフェノン類、ベンゾフェノン類、ミヒラーベンゾイルベンゾエート、チオキサントン類、及び／又は光増感剤としてトリエチルアミン、トリ−ｎ−ブチルホスフィン等を混合して用いることもできる。
【０１０７】
液晶セルの表面に用いる偏光板の防眩ハードコート層に静電気による粉塵の付着を防止する目的で帯電防止の効果がある界面活性剤を、防眩ハードコート層の塗布液に含ませることができる。
【０１０８】
界面活性剤は、非イオン性界面活性剤、陽イオン性界面活性剤、両イオン性界面活性剤のなかから適宜に選択する。
【０１０９】
液晶セルの表面に用いる偏光板の防眩ハードコート層の耐擦傷性を向上する目的で、滑剤である、炭化水素、脂肪酸、脂肪酸エステル、アマイド、アミン、シリコーン等のなかから適宜に選択して添加することもできる。
【０１１０】
そして、光拡散剤としては、シリカ、炭酸カルシウム、沈降性硫酸バリウム、水酸化アルミニウムニニゥムの粉末、ポリエチレン粒子、ポリメチルメタアクリレート粒子、ポリカーボネート粒子などの有機微粒子のなかから適宜に選択して、使用される。特にシリカ粉末は紫外線に対して透過度が高く、バインダーである紫外線硬化性樹脂の硬化を阻害することのない優れたものである。
【０１１１】
所望の透湿度を得ることができる防眩ハードコート層の厚さは、３μｍ以上、望ましくは５μｍ以上２０μｍ以下である。
【０１１２】
コート層の厚さが３μｍ以下の場合は、原反の突起状物の欠点をカバーできず、２０μｍ以上になるとカーリングがひどくなり機械適性が悪くなるという問題点を生じ、好ましい塗布量は７〜８μｍである。
【０１１３】
以上のような化合物や添加物を、必要に応じ、１種もしくは２種以上混合して用いる。そして、樹脂ワニスは、塗布面を平滑にするリバースロールコーティング方式に適した２００〜１５００センチポイズの粘度であり、塗布後のレベリング性をもたせ、微細な突起物をカバーするために、固形分が６０％以上のものがよい。そして、上記の条件を満足するために、前記の単量体のなかからペンタエリスリトールトリアクリレート１００部に硬化剤、及び溶剤を加えて粘度を調整したものが好ましい。
【０１１４】
防眩ハードコート層に用いる、光拡散剤はその添加量によっては、透湿度が大きくなることがあるから、場合によっては、シートの同一面に電離放射線硬化性樹脂ワニスによる、透明層と防眩ハードコート層との二層コートによって所望の透湿度があるものを設けることもできる。
【０１１５】
防眩ハードコート層を形成する塗布方法は、塗布液の性質と塗布量によって決まるものではあるが、表面の平滑性を得るためには、ダイレクトあるいはリバースロールコート、バーコート、グラビアコートなどから、塗布後硬化にいたる前に塗布面が流展して、平滑な均一面が得られる、流展性に適した粘度である２００〜１５００センチポイズで行う。
【０１１６】
本発明の偏光板は、図８〜図１２に示すとおりのものがある。すなわち、
（１）防眩ハードコート層（防眩性フィルム層）２０３ｂを透明シート２０１に設けた防眩性シートＳＢと、偏光子２０２、及びハードコート層を設けない透明シート２０１とを順に積層した図８に示す防眩偏光板ＡＢ。
【０１１７】
（２）図９に示すとおりの防湿ハードコート層２０３ｃを、透明シート２０１に設けた防湿性シートＳＣと、偏光子２０２、ハードコート層を設けない透明シート２０１とを順に積層したものである防湿偏光板ＡＣ。
【０１１８】
（３）図１０に示すとおりのハードコート層を設けない透明シート２０１、偏光子２０２、ハードコート層を設けない透明シート２０１とを順に積層した偏光板ＡＡ。
【０１１９】
（４）また、透明シートには、光学的、表面強度の点では若干劣るが、防湿性に優るポリエチレンテレフタレートシートを用いることもできる。すなわち、透明シート２０１、偏光子２０２、及びハードコート層を設けない防湿透明シート（ポリエチレンテレフタレート）１Ｄとを順に積層した、図１１に示す防湿偏光板ＡＤ。
【０１２０】
要求する耐久性の程度により、上記の偏光板を適宜選択して、液晶４とを用いて、ＬＣＤ用「液晶セル」を構成するものである。すなわち、
（１）図１２Ａの４ＡＡに示すとおりの両面の偏光板にハードコート層を設けない偏光板ＡＡを用いて構成する「液晶セル」。
【０１２１】
（２）図１２Ｂの４ＡＢに示すとおりの一方の面に防眩偏光板ＡＢ、他の面にハードコート層を設けない偏光板ＡＡとを用いて構成するＬＣＤ用「防眩液晶セル」。
【０１２２】
（３）図１２Ｃの４ＢＣに示すとおりの一方の偏光板に防眩ハードコート層を設けた防眩偏光板ＡＢを、他の面に防湿ハードコート層を設けた防湿偏光板ＡＣとを設けて、双方の透明シート２０１に電離放射性硬化性樹脂によるコート層をもたせたＬＣＤ用「防眩防湿性液晶セル」の３種類を構成することができる。
【０１２３】
（４）更に、図１２Ｄの４ＢＤに示すとおりの、一方の偏光板にハードコート層を設けないが、防湿性のあるポリエチレンテレフタレートシート１Ｄより形成した透明な防湿偏光板ＡＤと、他の面に防眩偏光板ＡＢとよりＬＣＤ用「防眩防湿性液晶セル」を構成することができる。
【０１２４】
上記のように、透明シート表面に形成した電離放射線硬化性樹脂よりなる防眩ハードコート層を設けた偏光板は、該防眩ハードコート層や、防湿ハードコート層によって、透湿度が５００ｇ／ｍ2 以下に構成される。
【０１２５】
そして、外部からの湿気が透明シート内部への浸透するのを阻止して、透明シートの加水分解等の化学変化を防ぎ、また、偏光子の液晶機能の低下を防ぐ作用を奏するものである。
【０１２６】
実施例１
トリアセチルセルロースフィルム［ＴＡＣ８０μｍｌ（富士写真フィルム社製、ＦＴ−ＵＶ−８０）］に下記組成の紫外線硬化型樹脂２をロールコート方式により、７〜８ｇ／ｍ2 になるよう塗工した。
【０１２７】
多官能アクリレート                        １００重量部
（ペンタエリスリトールトリアクリレート）
酢酸プロピオン酸セルロース                １．２重量部
ベンゾフェノン                                ４重量部
イルガキュア                                  ４重量部
（トルエン）
次いで、溶剤を乾燥した後、賦型フィルムとしてマット化ＰＥＴ（Ｒａ：０．４７、Ｓｍ：４７．５）をラミネートし、紫外線硬化条件として、水銀灯１６０Ｗ×２灯を１５ｃｍの距離から照射し、１０ｍ／分の条件で前記紫外線硬化型樹脂を硬化させた。さらに、前記賦型フィルムを剥離し、防眩性フィルムを得た。
【０１２８】
上記フィルムの光学的物性の測定結果は以下の通りである。  
全光線透過率    ８７．５％
Ｈａｚｅ        ２８．９％
６０°光沢度    ２５．６％以下
中心線平均粗さ  Ｒａ  ０．４２μｍ
凹凸ピッチ      Ｓｍ  ７０．８μｍ
このようにして得られた防眩性フィルムは、光反射によるギラツキがなく、画像の鮮明度にすぐれていた。
【０１２９】
光学的物性値、表面粗さの測定法及び測定機器は、次の通りである。後述する実施例も同様である。
【０１３０】
ヘイズ（曇価）<Haze>：ＪＩＳ  Ｋ６７１４／東洋精機製  直読式ヘイズメーター
全光透過率          ：ＪＩＳ  Ｋ６７１４／東洋精機製  直読式ヘイズメーター
光沢度 <Gross>      ：ＪＩＳ  Ｋ８７４１／村上色彩技術研究所製  ＧＭ−３Ｄ
中心線平均粗さ<Ra>  ：ＪＩＳ  Ｂ０６０１
凹凸の平均間隔<Sm>  ：小坂研究所ＳＥＦ−３０。
【０１３１】
実施例２
トリアセチルセルロースフィルム（ＴＡＣ８０μｍ（富士写真フィルム（株）社製ＦＴ−ＵＶ−８０））ポリエステルフィルム７５μｍ（東レ社製  Ｔ−６０）の片面に、紫外線硬化型樹脂１００重量部に対して、光拡散剤（シリカビーズ）を５重量部を含有した液をロールコート方式により、７〜８ｇ／ｍ2 になるよう塗工した。溶剤を乾燥した後、賦型フィルムとしてマット化ＰＥＴ（Ｒａ：０．４６、Ｓｍ：４５．０）をラミネートし、紫外線硬化条件として、水銀灯１６０Ｗ×２灯を用い、１５ｃｍの距離から１０ｍ／分の条件で、前記紫外線硬化型樹脂を硬化させた後、前記賦型フィルムを剥離し、防眩性フィルムを得た。
【０１３２】
上記フィルムの光学的物性を測定結果は以下の通りである。  
全光線透過率  ８７．０％
Ｈａｚｅ      ３０．１％
６０°光沢度  ２４．６％
表面粗さ      ４６μｍ
凹凸ピッチ    ７０．７μｍ
実施例１の場合と同様、光反射によるギラツキが防止でき、かつ、画像がくっきり見える防眩性フィルムが得られた。
【０１３３】
比較例１
日東電工株式会社製  ＡＧ３０は、全光線透過率８７％、ＨＡＺＥ３．５％、６０度光沢度１１０％の光学特性を有し、かつ表面中心線平均粗さ０．２μｍ、表面凹凸間ピッチ１７０μｍの表面粗さであるハードコートフィルムであり、表面にギラツキを有していた。
【０１３４】
以下の製造条件に従って、下記実施例の防眩性フィルムを製造した。
【０１３５】
実施例３
（１）基材      材    質：ＴＡＣ（トリアセチルセルロース）
厚    み：８０μｍ
メーカー：富士写真フィルム（株）
品    名：ＦＴ−ＵＶ−８０
（２）塗工樹脂            材料名                                      重量部
樹    脂：ペンタエリスリトールトリアクリレート      ９８．８
酢酸プロピオン酸セルロース                  １．２
光開始剤：イルガキュアー１８４（チバガイギー社製）    ２．７
ベンゾフェノン                              ２．７
粒    子：材  質：シランカップリング処理シリカ        ４．２
大きさ：平均粒径３μｍ
添加剤  ：エーテル変性シリコーン                      ０．１
希釈溶剤：トルエン                                  ８４．８
酢酸エチル                                  ５．０
（３）塗工      塗工方式：スリットリバース法
塗工厚み：５ｇ／ｍ２（ＤＲＹ）
（４）乾燥      乾燥温度：約７０℃
乾燥時間：約１ｍｉｎ
（５）賦型フィルム  なし
（６）ＵＶ照射  使用ランプ：高圧水銀ランプ（ウシオ電機（株）製）
コンベアー付き
ランプ出力：１６０Ｗ／ｃｍ
ラインスピード：１０ｍ／ｍｉｎ
照射回数  ：２ｐａｓｓ。
【０１３６】
実施例４
（１）基材      材    質：ＴＡＣ（トリアセチルセルロース）
厚    み：８０μｍ
メーカー：富士写真フィルム（株）
品    名：ＦＴ−ＵＶ−８０
（２）塗工樹脂            材料名                                      重量部
樹    脂：ペンタエリスリトールトリアクリレート      ９８．８
酢酸プロピオン酸セルロース                  １．２
光開始剤：イルガキュアー１８４（チバガイギー社製）    ２．７
ベンゾフェノン                              ２．７
粒    子：材  質：アクリル                            ２．８
大きさ：平均粒径５μｍ
添加剤  ：エーテル変性シリコーン                      ０．１
希釈溶剤：トルエン                                  ９４．８
酢酸エチル                                  ５．０
（３）塗工      塗工方式：スリットリバース法
塗工厚み：５ｇ／ｍ３（ＤＲＹ）
（４）乾燥      乾燥温度：約８０℃
乾燥時間：約１ｍｉｎ
（５）賦型フィルム  なし
（６）ＵＶ照射  使用ランプ：高圧水銀ランプ（ウシオ電機（株）製）
コンベアー付き
ランプ出力：１６０Ｗ／ｃｍ
ラインスピード：１０ｍ／ｍｉｎ
照射回数  ：２ｐａｓｓ。
【０１３７】
実施例５
（１）基材      材    質：ＴＡＣ（トリアセチルセルロース）
厚    み：８０μｍ
メーカー：富士写真フィルム（株）
品    名：ＦＴ−ＵＶ−８０
（２）塗工樹脂            材料名                                      重量部
樹    脂：ペンタエリスリトールトリアクリレート      ９８．８
酢酸プロピオン酸セルロース                  １．２
光開始剤：イルガキュアー１８４（チバガイギー社製）    ２．７
ベンゾフェノン                              ２．７
粒    子：材  質：シランカップリング処理シリカ        ３．８
大きさ：平均粒径１．５μｍ
添加剤  ：エーテル変性シリコーン                      ０．１
希釈溶剤：トルエン                                １０４．４
酢酸エチル                                  ５．０
（３）塗工      塗工方式：スリットリバース法
塗工厚み：５ｇ／ｍ３（ＤＲＹ）
（４）乾燥      乾燥温度：約４０℃
乾燥時間：約１ｍｉｎ
（５）賦型フィルム  なし
（６）ＵＶ照射  使用ランプ：高圧水銀ランプ（ウシオ電機（株）製）
コンベアー付き
ランプ出力：１６０Ｗ／ｃｍ
ラインスピード：１０ｍ／ｍｉｎ
照射回数  ：２ｐａｓｓ。
【０１３８】
実施例６
（１）基材      材    質：ＴＡＣ（トリアセチルセルロース）
厚    み：８０μｍ
メーカー：富士写真フィルム（株）
品    名：ＦＴ−ＵＶ−８０
（２）塗工樹脂            材料名                                      重量部
樹    脂：ペンタエリスリトールトリアクリレート      ９８．８
酢酸プロピオン酸セルロース                  １．２
光開始剤：イルガキュアー１８４（チバガイギー社製）    ２．７
ベンゾフェノン                              ２．７
粒    子：材  質：シランカップリング処理シリカ        ５．６
大きさ：平均粒径１．５μｍ
添加剤  ：エーテル変性シリコーン                      ０．１
希釈溶剤：トルエン                                １０６．４
酢酸エチル                                  ５．０
（３）塗工      塗工方式：スリットリバース法
塗工厚み：５ｇ／ｍ３（ＤＲＹ）
（４）乾燥      乾燥温度：約４０℃
乾燥時間：約１ｍｉｎ
（５）賦型フィルム  なし
（６）ＵＶ照射  使用ランプ：高圧水銀ランプ（ウシオ電機（株）製）
コンベアー付き
ランプ出力：１６０Ｗ／ｃｍ
ラインスピード：１０ｍ／ｍｉｎ
照射回数  ：２ｐａｓｓ。
【０１３９】
実施例７
（１）基材      材    質：ＴＡＣ（トリアセチルセルロース）
厚    み：８０μｍ
メーカー：富士写真フィルム（株）
品    名：ＦＴ−ＵＶ−８０
（２）塗工樹脂            材料名                                      重量部
樹    脂：ペンタエリスリトールトリアクリレート      ９８．８
酢酸プロピオン酸セルロース                  １．２
光開始剤：イルガキュアー１８４（チバガイギー社製）    ３．３
ベンゾフェノン                              ３．３
粒    子：材  質：シランカップリング処理シリカ      ２６．４
大きさ：平均粒径１μｍ
添加剤  ：エーテル変性シリコーン                      ０．１
希釈溶剤：トルエン                                １２８．０
酢酸エチル                                  ５．０
（３）塗工      塗工方式：スリットリバース法  
塗工厚み：５ｇ／ｍ３（ＤＲＹ）。
【０１４０】
実施例８
（１）基材      材    質：ＴＡＣ（トリアセチルセルロース）
厚    み：８０μｍ
メーカー：コニカ（株）
品    名：ＫＣ８０ＵＶＳ
（２）塗工樹脂  材料名                                                重量部
樹    脂：ペンタエリスリトールトリアクリレート      ９８．８
酢酸プロピオン酸セルロース                  １．２
光開始剤：イルガキュアー１８４（チバガイギー社製）    ３．０
ベンゾフェノン                              ３．０
粒    子：なし
添加剤  ：エーテル変性シリコーン                      ０．２
希釈溶剤：トルエン                                １２５．０
酢酸エチル                                  ５．０
（３）塗工      塗工方式：スリットリバース法
塗工厚み：８ｇ／ｍ３（ＤＲＹ）
（４）乾燥      乾燥温度：約４０℃
乾燥時間：約１ｍｉｎ
（５）賦型フィルム  材    質：ＰＥＴ（ポリエステル）（マット剤練り込み）
厚    み：２６μｍ
メーカー：ダイヤホイルヘキスト（株）
品    名：Ｅ−１３０
（６）ＵＶ照射  使用ランプ：高圧水銀ランプ（ウシオ電機（株）製）
コンベアー付き
ランプ出力：１６０Ｗ／ｃｍ
ラインスピード：１０ｍ／ｍｉｎ
照射回数  ：２ｐａｓｓ。
【０１４１】
実施例９
（１）基材      材    質：ＴＡＣ（トリアセチルセルロース）
厚    み：８０μｍ
メーカー：富士写真フィルム（株）
品    名：ＦＴ−ＵＶ−８０
（２）塗工樹脂            材料名                                      重量部
樹    脂：ペンタエリスリトールトリアクリレート      ９８．８
酢酸プロピオン酸セルロース                  １．２
光開始剤：イルガキュアー１８４（チバガイギー社製）    ３．０
ベンゾフェノン                              ３．０
粒    子：なし
添加剤  ：エーテル変性シリコーン                      ０．２
希釈溶剤：トルエン                                １２５．０
酢酸エチル                                  ５．０
（３）塗工      塗工方式：スリットリバース法
塗工厚み：８ｇ／ｍ３（ＤＲＹ）
（４）乾燥      乾燥温度：約７０℃
乾燥時間：約１ｍｉｎ
（５）賦型フィルム  材    質：ＰＥＴ（ポリエステル）（マット剤練り込み）
厚    み：２６μｍ
メーカー：ダイヤホイルヘキスト（株）
品    名：Ｅ−１３０
（６）ＵＶ照射  使用ランプ：高圧水銀ランプ（ウシオ電機（株）製）
コンベアー付き
ランプ出力：１６０Ｗ／ｃｍ
ラインスピード：１０ｍ／ｍｉｎ
照射回数  ：２ｐａｓｓ。
【０１４２】
実施例１０
（１）基材      材    質：ＴＡＣ（トリアセチルセルロース）
厚    み：８０μｍ
メーカー：コニカ（株）
品    名：ＫＣ８０ＵＶＳ
（２）塗工樹脂            材料名                                      重量部
樹    脂：ペンタエリスリトールトリアクリレート      ９８．８
酢酸プロピオン酸セルロース                  １．２
光開始剤：イルガキュアー１８４（チバガイギー社製）    ３．０
ベンゾフェノン                              ３．０
粒    子：なし
添加剤  ：エーテル変性シリコーン                      ０．２
希釈溶剤：トルエン                                １２５．０
酢酸エチル                                  ５．０
（３）塗工      塗工方式：スリットリバース法
塗工厚み：８ｇ／ｍ３（ＤＲＹ）
（４）乾燥      乾燥温度：約４０℃
乾燥時間：約１ｍｉｎ
（５）賦型フィルム  材    質：ＰＥＴ（ポリエステル）
厚    み：２５μｍ
メーカー：東レ（株）
品    名：Ｅ−０６
（６）ＵＶ照射  使用ランプ：高圧水銀ランプ（ウシオ電機（株）製）
コンベアー付き
ランプ出力：１６０Ｗ／ｃｍ
ラインスピード：１０ｍ／ｍｉｎ
照射回数  ：２ｐａｓｓ。
【０１４３】
実施例１１
（１）基材      材    質：ＴＡＣ（トリアセチルセルロース）
厚    み：８０μｍ
メーカー：コニカ（株）
品    名：ＫＣ８０ＵＶＳ
（２）塗工樹脂            材料名                                      重量部
樹    脂：ペンタエリスリトールトリアクリレート      ９８．８
酢酸プロピオン酸セルロース                  １．２
光開始剤：イルガキュアー１８４（チバガイギー社製）    ３．０
ベンゾフェノン                              ３．０
粒    子：なし
添加剤  ：エーテル変性シリコーン                      ０．２
希釈溶剤：トルエン                                １２５．０
酢酸エチル                                  ５．０
（３）塗工      塗工方式：スリットリバース法
塗工厚み：８ｇ／ｍ３（ＤＲＹ）
（４）乾燥      乾燥温度：約４０℃
乾燥時間：約１ｍｉｎ
（５）賦型フィルム  材    質：ＰＥＴ（ポリエステル）（マット剤練り込み）
厚    み：２５μｍ
メーカー：ユニチカ（株）
品    名：ＰＴＨ−２５
（６）ＵＶ照射  使用ランプ：高圧水銀ランプ（ウシオ電機（株）製）
コンベアー付き
ランプ出力：１６０Ｗ／ｃｍ
ラインスピード：１０ｍ／ｍｉn
照射回数  ：２ｐａｓｓ。
【０１４４】
実施例１２
（１）基材      材    質：ＴＡＣ（トリアセチルセルロース）
厚    み：８０μｍ
メーカー：富士写真フィルム（株）
品    名：ＦＴ−ＵＶ−８０
（２）塗工樹脂            材料名                                      重量部
樹    脂：ベンタエリスリトールトリアクリレート      ９８．８
酢酸プロピオン酸セルロース                  １．２
光開始剤：イルガキュアー１８４（チバガイギー社製）    ３．０
ベンゾフェノン                              ３．０
粒    子：なし
添加剤  ：エーテル変性シリコーン                      ０．２
希釈溶剤：トルエン                                １２５．０
酢酸エチル                                  ５．０
（３）塗工      塗工方式：スリットリバース法
塗工厚み：８ｇ／ｍ３（ＤＲＹ）
（４）乾燥      乾燥温度：約４０℃
乾燥時間：約１ｍｉｎ
（５）賦型フィルム  基    材：材    質：ＰＥＴ
厚    み：２６μｍ
メーカー：ダイヤホイルヘキスト（株）
品    名：Ｅ−１３０
塗工樹脂：酢酸プロピオン酸セルロース    １００．０重量部
キシレンジイツシアネート        ２２．０
シリコーン                        １．５
ＭＥＫ                        ４９０．３
酢酸エチル                        ７．４
トルエン                      ４１４．１
アノン                        ４１６．８
塗    工：塗工方式：マトリットバース法
塗工厚み：３ｇ／ｍ３（ＤＲＹ）
乾    燥：温度：８０℃
時    間：約１ｍｉｎ
着    生：７０℃  ５日間
（６）ＵＶ照射  使用ランプ：高圧水銀ランプ（ウシオ電機（株）製）
コンベアー付き
ランプ出力：１６０Ｗ／ｃｍ
ラインスピード：１０ｍ／ｍｉｎ
照射回数  ：２ｐａｓｓ。
【０１４５】
比較例２
（１）基材      材    質：ＴＡＣ（トリアセチルセルロース）
厚    み：８０μｍ
メーカー：富士写真フィルム（株）
品    名：ＦＴ−ＵＶ−８０
（２）塗工樹脂            材料名                                      重量部
樹    脂：ペンタエリスリトールトリアクリレート      ９８．８
酢酸プロピオン酸セルロース                  １．２
光開始剤：イルガキュアー１８４（チバガイギー社製）    ３．０
ベンゾフェノン                              ３．０
粒    子：なし
添加剤  ：エーテル変性シリコーン                      ０．２
希釈溶剤：トルエン                                １２５．０
酢酸エチル                                  ５．０
（３）塗工      塗工方式：スリットリバース法
塗工厚み：８ｇ／ｍ３（ＤＲＹ）
（４）乾燥      乾燥温度：約７０℃
乾燥時間：約１ｍｉｎ
（５）賦型フィルム  材    質：ＰＥＴ
厚    み：２５μｍ
メーカー：東レ（株）
品    名：ＭＴ−ＨＰ
（６）ＵＶ照射  使用ランプ：高圧水銀ランプ（ウシオ電機（株）製）
コンベアー付き
ランプ出力：１６０Ｗ／ｃｍ
ラインスピード：１０ｍ／ｍｉｎ
照射回数  ：２ｐａｓｓ。
【０１４６】
上記の実施例３〜１２はいずれも防眩効果にすぐれるとともに画像表示品質においてもすぐれた特性を示した。
【０１４７】
一方、比較例２の防眩性フィルムを適用したディスプレイ画面は画像表示品質が劣り、特に画面が全体的に白く、コントラストが低かった。
【０１４８】
以下の表に、上記実施例、比較例の光学特性ならびに表面特性を示す。
【表１】
2006154839.tif 000003
【図面の簡単な説明】
【０１４９】
【図１】図１は、本発明の実施を示す断面模式図
【図２】図２は、本発明の防眩性フィルムに対する光の反射、透過を示す概念図
【図３】図３は、本発明の防眩フィルムを製造する場合の一例を示す模式断面図
【図４】図４Ａは、マット化したフィルム基材の一例を示す模式断面図、図４Ｂは、賦型フィルム基材に樹脂を塗布した賦型フィルムの断面図
【図５】図５は、防眩フィルムを製造する場合の工程を示す説明図であって、図５Ａは、賦型フィルム基材に樹脂を塗布した賦型フィルムの断面図、図５Ｂは、防眩フィルム基材に硬化前の電離放射線硬化性樹脂を形成した積層フィルムの断面図、図５Ｃは、図５Ｂの積層フィルムに図５Ａの賦型フィルムを積層した積層シートの断面図、図５Ｄは、図５Ｃの積層シートに電離放射線を照射して電離放射線硬化性樹脂層を硬化後、賦型フィルムを剥離した時の賦型フィルムと防眩性フィルムの断面図
【図６】図６Ａは、微細シリカ粒子を添加した樹脂を塗布した賦型フィルムの断面図、図６Ｂは、図６Ａの賦型フィルムを使用して作製した防眩フィルムの断面図
【図７】図７は、電離放射線硬化型樹脂組成物を塗工する際に使用する塗工装置の一例を示す図
【図８】図８は、本発明の防眩性フィルムを適用した偏光板の断面図
【図９】図９は、本発明の防眩性フィルムを適用した偏光板の断面図
【図１０】図１０は、防湿シートを適用した偏光板の具体例を示す断面図
【図１１】図１１は、防湿シートを適用した偏光板の具体例を示す断面図
【図１２】図１２Ａ〜図１２Ｄは、各々、本発明の偏光板を適用した液晶セルの具体例を示す断面図
【図１】
2006154839.tif 000004
【図２】
2006154839.tif 000005
【図３】
2006154839.tif 000006
【図４】
2006154839.tif 000007
【図５】
2006154839.tif 000008
【図６】
2006154839.tif 000009
【図７】
2006154839.tif 000010
【図８】
2006154839.tif 000011
【図９】
2006154839.tif 000012
【図１０】
2006154839.tif 000013
【図１１】
2006154839.tif 000014
【図１２】
2006154839.tif 000015